(57)【要約】    【課題】未加硫ゴム筒を外金型で覆って内側から加圧する加硫成形方式を採用しつつ、長尺のゴム製筒体をも製造することのできるゴムチューブの製造方法の提供。    【解決手段】筒状ゴム５を金属管６の周りに配置してマンドレル７を構成する。筒状ゴム５に、補強コード１２を傾斜させつつ周方向に配列して補強コード層１１を設ける。筒状ゴム５をねじりながら引き伸ばして縮径させる。マンドレル７の周りに未加硫ゴム筒８を成型して加硫缶９に挿入する。筒状ゴム５の縮径を解除する。さらに、筒状ゴム５をねじりながら圧縮して拡径して、未加硫ゴム筒８を加硫缶９の内周面に押し付けて加圧する。【選択図】  図２
2008207504.tif 000002
【特許請求の範囲】
【請求項１】
マンドレルの周りに未加硫ゴム筒を成型して加硫成形するゴム製筒体の製造方法であって、
前記マンドレルは、芯材の周りに筒状ゴムを配置してなり、該筒状ゴムに、補強コードをマンドレル中心軸に対して傾斜させつつ周方向に配列してなる補強コード層が設けられ、
前記筒状ゴムを補強コードに引っ張りを生じさせる方向にねじると共に、前記筒状ゴムの両端を引っ張ってマンドレル中心軸に対する補強コードの傾斜角度を変化させながら筒状ゴムをマンドレル中心軸方向に引き伸ばすことにより、前記筒状ゴムを縮径させ、次いで、マンドレルの周りに未加硫ゴム筒を成型してこれらを加硫缶に挿入した後、前記筒状ゴムのねじり及び引き伸ばしを解除して拡径することにより、前記未加硫ゴム筒を加硫缶の内周面に押し付けて加圧しつつ加熱して加硫成形し、その後、前記筒状ゴムを再びねじると共に引き伸ばすことにより、筒状ゴムを縮径させて、マンドレル及び加硫缶からゴム製筒体を取り出すことを特徴とするゴム製筒体の製造方法。
【請求項２】
前記マンドレル及び未加硫ゴム筒を加硫缶に挿入して、筒状ゴムのねじり及び引き伸ばしを一旦解除した後、筒状ゴムを、再び補強コードに引っ張りを生じさせる方向にねじると共に、マンドレル中心軸方向に圧縮することにより、筒状ゴムを拡径させて、前記未加硫ゴム筒を加硫缶の内周面に押し付けて加圧することを特徴とする請求項１に記載のゴム製筒体の製造方法。
【請求項３】
前記マンドレルの両端よりも中央ほど、マンドレル中心軸に対する補強コードの傾斜角度を小さく設定することにより、筒状ゴムをねじると共に圧縮して拡径する際、その拡径をマンドレル中心軸方向中央から徐々に両端に広げることを特徴とする請求項２に記載のゴム製筒体の製造方法。
【請求項４】
マンドレルの周りに未加硫ゴム筒を成型して加硫成形するゴム製筒体の製造方法であって、
前記マンドレルは、芯材の周りに筒状ゴムを配置してなり、該筒状ゴムに、補強コードをマンドレル中心軸に対して傾斜させつつ周方向に配列してなる補強コード層が設けられ、
前記筒状ゴムを補強コードに引っ張りを生じさせる方向にねじると共に、前記筒状ゴムの両端を引っ張ってマンドレル中心軸に対する補強コードの傾斜角度を変化させながら筒状ゴムをマンドレル中心軸方向に引き伸ばすことにより、前記筒状ゴムを縮径させ、次いで、マンドレルの周りに未加硫ゴム筒を成型してこれらを加硫缶に挿入した後、筒状ゴムの引き伸ばしを解除すると共に、筒状ゴムをマンドレル中心軸方向に圧縮することにより、筒状ゴムを拡径して、前記未加硫ゴム筒を加硫缶の内周面に押し付けて加圧しつつ加熱して加硫成形し、その後、前記筒状ゴムを再び引き伸ばすことにより、筒状ゴムを縮径させて、マンドレル及び加硫缶からゴム製筒体を取り出すことを特徴とするゴム製筒体の製造方法。
【請求項５】
前記ゴム製筒体の中心軸方向長さ（Ｌ）と外径（Ｄ）との比（Ｌ／Ｄ）を５〜５０の範囲に設定することを特徴とする請求項１〜４のいずれかに記載のゴム製筒体の製造方法。
【請求項６】
請求項１〜５のいずれかに記載の方法によってゴムチューブを製造することを特徴とするゴムチューブの製造方法。
【請求項７】
周囲に未加硫ゴム筒を成型するマンドレルと、該マンドレルと共に挿入された未加硫ゴム筒を加圧及び加熱する加硫缶とを備え、前記マンドレルは、芯材の周りに筒状ゴムを配置してなり、該筒状ゴムに、補強コードをマンドレル中心軸に対して傾斜させつつ周方向に配列してなる補強コード層が設けられたことを特徴とする加硫成形型。
【請求項８】
前記補強コードは、マンドレルの両端よりも中央ほど、マンドレル中心軸に対する傾斜角度が小さく設定されたことを特徴とする請求項７に記載の加硫成形型。
【発明の詳細な説明】
【技術分野】
【０００１】
本発明は、例えばゴムチューブなどを製造するためのゴム製筒体の製造方法、ゴムチューブの製造方法及び加硫成形型に関するものである。
【背景技術】
【０００２】
一般に、ゴムチューブなどのゴム製筒体は、未加硫ゴム筒を成型し、これを加圧しつつ加熱することにより加硫成形して製造される。未加硫ゴム筒の加硫成形には、例えば内側にマンドレルを配置して外側から加圧する方法として、布締め方式、外バッグ方式、あるいは二つ割り外金型方式などが採用される。
【０００３】
未加硫ゴム筒を外側から加圧する方法のうち、布締め方式や外バッグ方式は、成形するゴム製筒体の外径精度が低くなりやすく、所望の表面光沢を得ることもできない。また、二つ割り外金型方式は、未加硫ゴム筒の未加硫ゴム量を多めに設定しておくことにより、外金型を組み立てて加圧しつつ、外金型の割り面から余分な未加硫ゴムを流出させるものであり、成形するゴム製筒体が長くなるほど、未加硫ゴム量の調節が難しく、しかも、外面未加硫ゴムが割り面から不均一に流出することにより、埋設した補強繊維を露出させるおそれがある。
【０００４】
一方、未加硫ゴム筒を外金型で覆って内側から加圧する加硫成形方法として、例えば特許文献１に開示されるような、内バッグと外金型とを用いる方法を採用することがある。この方法は、外金型を使用する分、成形後のゴム製筒体の外径精度が高く、所望の表面光沢を得ることもでき、しかも、外金型に割り面が不要であるため、未加硫ゴムの流出による補強繊維の露出もない。ただ、長尺のゴム製筒体を成形する場合には、加硫成形型をセットする際に、内バッグを長尺の未加硫ゴム筒に挿入することができないため、この方法を採用することはできない。
【０００５】
これに対して、芯材の周りに筒状ゴムを配置してマンドレルを構成し、このマンドレルの周りに未加硫ゴム筒を成型して、この未加硫ゴム筒をマンドレルと共に外金型に挿入して加圧するという方法が考えられる。この方法は、筒状ゴムを中心軸方向に圧縮して拡径することにより、内バッグ方式と同様、未加硫ゴム筒を内側から加圧するものであり、しかも、長尺のゴム製筒体の成形においても、加硫成形型のセットが容易である。
【特許文献１】特開平５−２３７８４８
【発明の開示】
【発明が解決しようとする課題】
【０００６】
ところが、上記の芯材と筒状ゴムとからなるマンドレルは、未加硫ゴム筒及び筒状ゴムが長いほど、筒状ゴムと芯材あるいは未加硫ゴム筒との摩擦が大きいため、筒状ゴムの両端に力を加えて中心軸方向に圧縮しようとしても、その圧縮力が中央部にまで伝わらず、筒状ゴムの中央部を十分に拡径して未加硫ゴム筒を加圧することができない。
【０００７】
本発明は、未加硫ゴム筒を外金型で覆って内側から加圧する加硫成形方式を採用しつつ、長尺のゴム製筒体をも製造することのできるゴム製筒体の製造方法、ゴムチューブの製造方法及び加硫成形型の提供を目的とする。
【課題を解決するための手段】
【０００８】
上記目的を達成するため、本発明に係るゴム製筒体の製造方法は、マンドレルの周りに未加硫ゴム筒を成型して加硫成形するものであり、そのマンドレルは、芯材の周りに筒状ゴムを配置してなり、この筒状ゴムに、補強コードをマンドレル中心軸に対して傾斜させつつ周方向に配列してなる補強コード層を設けている。
【０００９】
ゴム製筒体を製造する手順を具体的に説明すると、まず、筒状ゴムを補強コードに引っ張りを生じさせる方向にねじると共に、筒状ゴムの両端を引っ張ってマンドレル中心軸に対する補強コードの傾斜角度を変化させながら筒状ゴムをマンドレル中心軸方向に引き伸ばすことにより、筒状ゴムを縮径させる。次いで、マンドレルの周りに未加硫ゴム筒を成型してこれらを加硫缶に挿入した後、筒状ゴムのねじり及び引き伸ばしを解除して拡径することにより、未加硫ゴム筒を加硫缶の内周面に押し付けて加圧しつつ加熱して加硫成形する。その後、筒状ゴムを再びねじると共に引き伸ばすことにより、筒状ゴムを縮径させて、マンドレル及び加硫缶からゴム製筒体を取り出す。
【００１０】
上記構成によれば、ねじると共に引き伸ばして縮径させた筒状ゴムの周りに未加硫ゴムを成型するので、これを外金型としての加硫缶に容易に挿入することができる。しかも、筒状ゴムをそのねじり及び引き伸ばしの解除により拡径して、未加硫ゴム筒を加硫成形した後、再び筒状ゴムをねじると共に引き伸ばして縮径させるので、加硫成形後のゴム製筒体の取り出しを容易にすることができる。
【００１１】
さらに、マンドレルの筒状ゴムに補強コード層を設けるので、長尺のゴム製筒体を成形するよう筒状ゴムを長尺に設定したとしても、筒状ゴムをねじる力や両端を引っ張る力を、芯材あるいは未加硫ゴム筒との摩擦に抗して、マンドレル中心軸方向における中央部にまで伝えることができる。
【００１２】
また、補強コードがマンドレル中心軸に対して傾斜していることから、補強コードがマンドレル中心軸を取り巻く螺旋形状を示し、しかも、補強コードの長さがほとんど変化しないので、筒状ゴムの長さと径との間には、筒状ゴムを引き伸ばせば縮径し、圧縮すれば拡径するという関係がある。さらに、筒状ゴムをねじって補強コードの螺旋形状の取り巻き回数を増加させることにより、筒状ゴムは、少なくともその長さを縮めなければ縮径する。このような補強コードの作用により、筒状ゴムの両端から中央部に至る全体をねじると共に引き伸ばして縮径、あるいはねじり及び引き伸ばしを解除して拡径することができる。
【００１３】
マンドレル及び未加硫ゴム筒を加硫缶に挿入して、筒状ゴムのねじり及び引き伸ばしを一旦解除した後、筒状ゴムを、再び補強コードに引っ張りを生じさせる方向にねじると共に、マンドレル中心軸方向に圧縮することにより、筒状ゴムを拡径させて、未加硫ゴム筒を加硫缶の内周面に押し付けて加圧するのがよい。
【００１４】
そうすれば、筒状ゴムのねじり及び引き伸ばしを解除するだけの場合よりも、未加硫ゴム筒をより強く加圧してゴムの物性を高めることができる。つまり、実質的に長さの変化しない補強コードを引っ張るように筒状ゴムをねじることにより、筒状ゴムは、補強コードの傾斜角度を大きくしながらマンドレル中心軸方向に縮まり、この縮まりに伴って拡径しようとする。この筒状ゴムのねじりによる拡径に、筒状ゴムを圧縮することによる拡径が加わって、筒状ゴムが十分に拡径して未加硫ゴム筒をより強く加圧する。
【００１５】
マンドレルの両端よりも中央ほど、マンドレル中心軸に対する補強コードの傾斜角度を小さく設定することにより、筒状ゴムのねじりによる拡径が中央部ほど大きくなる。これにより、筒状ゴムをねじると共に圧縮して拡径する際、その拡径がマンドレル中心軸方向中央から徐々に両端に広がるので、未加硫ゴム筒自身、あるいは未加硫ゴム筒とマンドレル及び加硫缶との間に介在する空気などを加硫缶の端部から排出することができる。
【００１６】
上記の製造方法では、ねじり及び引き伸ばしによって縮径した筒状ゴムをねじり及び圧縮によって拡径する際、筒状ゴムの引き伸ばしと共にねじりをも一旦解除しているが、ねじりを解除することなく、引き伸ばしのみを解除して圧縮して、筒状ゴムを拡径するようにしてもよい。なお、好適な縮径に求められるねじり量と、好適な拡径に求められるねじり量とが異なる場合には、ねじりを解除することなく、縮径時と拡径時の差だけねじり量を調節すればよい。
【００１７】
すなわち、本発明は、マンドレルの周りに未加硫ゴム筒を成型して加硫成形するゴム製筒体の製造方法であって、前記マンドレルは、芯材の周りに筒状ゴムを配置してなり、該筒状ゴムに、補強コードをマンドレル中心軸に対して傾斜させつつ周方向に配列してなる補強コード層が設けられ、前記筒状ゴムを補強コードに引っ張りを生じさせる方向にねじると共に、前記筒状ゴムの両端を引っ張ってマンドレル中心軸に対する補強コードの傾斜角度を変化させながら筒状ゴムをマンドレル中心軸方向に引き伸ばすことにより、前記筒状ゴムを縮径させ、次いで、マンドレルの周りに未加硫ゴム筒を成型してこれらを加硫缶に挿入した後、筒状ゴムの引き伸ばしを解除すると共に、筒状ゴムをマンドレル中心軸方向に圧縮することにより、筒状ゴムを拡径して、前記未加硫ゴム筒を加硫缶の内周面に押し付けて加圧しつつ加熱して加硫成形し、その後、前記筒状ゴムを再び引き伸ばすことにより、筒状ゴムを縮径させて、マンドレル及び加硫缶からゴム製筒体を取り出すことを特徴とするゴム製筒体の製造方法を提供する。
【００１８】
本発明の製造方法は、中心軸方向長さ（Ｌ）と外径（Ｄ）との比（Ｌ／Ｄ）を５〜５０の範囲に設定したゴム製筒体の製造に採用するのが好適である。
【００１９】
つまり、（Ｌ／Ｄ）が５未満であれば、筒状ゴムをねじることなく単に引き伸ばし及び圧縮するだけで、その中央部まで十分に縮径及びその解除による拡径をすることができるため、筒状ゴムをねじることによる効果を得ることができない。一方、（Ｌ／Ｄ）が５０を超過すると、筒状ゴムの縮径に伴って芯材との摩擦が極端に大きくなるため、筒状ゴムの中央部にまで引張力を伝えることができず、ねじり及び引き伸ばしによる縮径及びその解除による拡径をすることができない。
【００２０】
未加硫ゴム筒に補強繊維を埋設したものは、その製造に本発明の方法を採用するのが好適である。つまり、本発明の製造方法では、長尺のゴム製筒体の製造においても、その未加硫ゴム筒を外金型としての加硫缶で覆いつつ内側から加圧するので、所望の外径精度及び表面光沢を得るのに二つ割りの外金型を使用する必要がない。そのため、未加硫ゴム筒に補強繊維を埋設したとしても、外金型の割り面からの外面未加硫ゴムの不均一な流出による補強繊維の露出を生じさせることがない。
【００２１】
上記の製造方法は、空気ばねのダイヤフラムやタイヤ、配管継手など、あらゆるゴム製筒体の製造に採用することができるが、一般に中心軸方向長さ（Ｌ）と外径（Ｄ）との比（Ｌ／Ｄ）の大きいゴムチューブは、その製造に本発明の製造方法を採用するのが特に好適である。
【００２２】
また、本発明は、上記の製造方法に使用する加硫成形型を提供する。すなわち、本発明は、周囲に未加硫ゴム筒を成型するマンドレルと、該マンドレルと共に挿入された未加硫ゴム筒を加圧及び加熱する加硫缶とを備え、前記マンドレルは、芯材の周りに筒状ゴムを配置してなり、該筒状ゴムに、補強コードをマンドレル中心軸に対して傾斜させつつ周方向に配列してなる補強コード層が設けられたことを特徴とする加硫成形型を提供する。
【００２３】
この加硫成形型の構成を採用することにより、上記のゴム製筒体及びゴムチューブの製造方法の構成を採用することによる効果と同じ効果を得ることができる。なお、補強コードとしては、加硫成形時の温度に耐え得る耐熱性のものであればよいが、筒状ゴムの中央部にまでねじり及び引張力を伝えるには、引っ張りに対する伸びの小さなものが好ましく、アラミッドコードやスチールコードを例示できる。特に、スパナイズドヤーンであるアラミッド中繊維コードは、接着剤などの処理が不要な分、耐熱性が高くて好適である。
【００２４】
マンドレルの両端よりも中央ほど、マンドレル中心軸に対する補強コードの傾斜角度を小さく設定すれば、筒状ゴムをその全長に渡って均一に縮径すると共に、加硫成形の際の拡径を中央部から両端部に向けて徐々に広げることによって空気などを排出することができる。
【００２５】
つまり、中央部における補強コードの傾斜角度を両端部よりも小さく設定するので、中央部を両端部よりも、ねじりよって縮径及び拡径しやすくすることができる。これにより、縮径する際には、芯材などとの摩擦の影響によって、両端から受けた引張力が小さくなりやすい中央部においても、両端部と同程度に縮径することができ、拡径する際には、中央部ほど早く拡径することができる。
【００２６】
筒状ゴムは、加硫成形時の温度に耐え得る耐熱性ゴムから形成したものであればよいが、この耐熱性ゴムとして、特に熱膨張率の高いシリコンゴムを採用すれば、加硫成形時の筒状ゴムの熱膨張により、未加硫ゴム筒をより強く加圧して、ゴムの物性を高めることができる。
【発明の効果】
【００２７】
以上のとおり、本発明によると、芯材の周りに筒状ゴムを配置してマンドレルを構成すると共に、その筒状ゴムに補強コードを傾斜させつつ配列してなる補強コード層を設けるので、筒状ゴムのねじり、引き伸ばし及び圧縮により、筒状ゴムを全長に渡って縮径及び拡径することができる。これにより、長尺のゴム製筒体の製造に、未加硫ゴム筒を外金型で覆って内側から加圧する加硫成形方式を採用することができ、成形後のゴム製筒体の外径精度を高めると共に、所望の表面光沢を得ることができる。
【発明を実施するための最良の形態】
【００２８】
以下、本発明に係るゴム製筒体の製造方法、ゴムチューブの製造方法及び加硫成形型を実施するための最良の形態について、図面を用いて説明する。
【００２９】
まず、本発明に係る方法で製造するゴム製筒体としてのゴムチューブの構成を説明する。図１は本発明に係る方法で製造するゴムチューブを示す図であり、上半分は断面図、下半分は側面図である。
【００３０】
ゴムチューブ１は、例えば生コンクリートなどを圧送するためのスクイーズ式ポンプに装備されるポンピングチューブとして使用されるものであり、長尺のゴム筒２に補強繊維３を埋設した構造とされ、その中心軸方向長さ（Ｌ）と外径（Ｄ）との比（Ｌ／Ｄ）が５〜５０の範囲に設定される。
【００３１】
次に、本発明に係るゴムチューブの製造方法を説明する。図２はマンドレルを示す図であり、上半分は断面図、下半分は側面図である。図２において、下半分の中央部は、筒状ゴムの外面ゴムを剥がして補強コード層を示している。図３はゴムチューブの製造方法の前半の工程を示す図であり、図４はゴムチューブの製造方法の後半の工程を示す図である。
【００３２】
まず、本発明に係る加硫成形型の構成を説明する。
【００３３】
加硫成形型４は、十分な厚さの筒状ゴム５を芯材としての金属管６の周りに配置してなるマンドレル７と、マンドレル７の周囲に成型した未加硫ゴム筒８をマンドレル７と共に挿入する加硫缶９と、加硫缶９に挿入した未加硫ゴム筒８の端部を押さえる端部押さえ金具１０ａ、１０ｂとを備え、未加硫ゴム筒８を、筒状ゴム５を拡径して加圧しつつ、マンドレル７及び加硫缶９を介して内外から加熱して加硫成形するようになっている。
【００３４】
筒状ゴム５は、加硫温度に耐え得る耐熱性を有すると共に、容易に変形する硬さで、かつ熱膨張率の高いシリコンゴムから形成され、マンドレル中心軸方向に十分に圧縮できるよう、周りに成型される未加硫ゴム筒８及び加硫缶９よりも長く設定されている。この筒状ゴム５は、例えば７ｍｍ程度の十分な厚さで、金属管６を中心とするねじり及び金属管６に沿うマンドレル中心軸方向への引き伸ばしによって縮径し、また、この縮径の解除、金属管６を中心とするねじり、マンドレル中心軸方向への圧縮、及び加硫成形時の熱膨張によって拡径するようになっている。なお、筒状ゴム５の内径を金属管６の外径よりもわずかに大きくすることにより、筒状ゴム５を容易に変形させるようにしている。
【００３５】
筒状ゴム５の外面付近には、両端に加えたねじり及び引張力を中央部にまで伝えるための補強コード層１１が設けられている。
【００３６】
補強コード層１１は、例えば太さ０．３ｍｍのアラミッド中繊維からなる補強コード１２をマンドレル中心軸に対して一方向に傾斜させつつ周方向に、６本／ｃｍの本数密度で配列してなる。マンドレル中心軸に対する補強コード１２の傾斜角度（θ）は、筒状ゴム５の両端における傾斜角度（θ１、例えば４３°）から中央における傾斜角度（θ２、例えば３０°）の範囲で、マンドレル７の両端よりも中央ほど小さくなるよう設定されている（θ１≦θ≦θ２）。
【００３７】
金属管６は、その内側にシリコンオイルやグリセリンなどの熱媒体を給入して循環させることにより、筒状ゴム５を介して、未加硫ゴム筒８を内側から加熱するようになっている。この金属管６は、その中央部の周りに配置される筒状ゴム５よりも十分に長く設定され、筒状ゴム５をねじる際、マンドレル中心軸方向に引き伸ばす際、あるいは圧縮する際のガイドとしても機能する。
【００３８】
加硫缶９は、ゴムチューブ１の外径に等しい内径で、両端に接続フランジ１３を有し、かつ全周に空洞１４を有する二重管とされ、給入口（図示せず）から空洞１４にシリコンオイルやグリセリンなどの熱媒体を給入して循環させることにより、未加硫ゴム筒８を外側から加熱するようになっている。この加硫缶９は、未加硫ゴム筒８をその全長に渡って収納可能なよう、未加硫ゴム筒８よりも長く設定される。
【００３９】
一方の端部押さえ金具１０ａは、筒状ゴム５の端部に設けられた筒状ゴム端部カラー１５を押さえる断面Ｌ字形の筒状ゴム押さえ金具１６と、未加硫ゴム筒８の端部形状を形成する端部カラー１７と、端部カラー１７を押さえる断面Ｌ字形の未加硫ゴム筒押さえ金具１８ａと、筒状ゴム押さえ金具１６のフランジを貫通すると共に加硫缶９の接続フランジ１３に螺合される筒状ゴム押さえボルト１９と、筒状ゴム押さえ金具１６のフランジに螺合されると共に、先端を未加硫ゴム筒押さえ金具１８のフランジに当接される未加硫ゴム筒押さえボルト２０ａとから構成される。
【００４０】
この端部押さえ金具１０ａは、筒状ゴム押さえボルト１９を調節して筒状ゴム５を引き伸ばし又は圧縮しつつ、未加硫ゴム筒押さえボルト２０ａを調節して、未加硫ゴム筒８を所定の長さのまま押さえるようになっている。
【００４１】
他方の端部押さえ金具１０ｂは、未加硫ゴム筒８の端部形状を形成する端部カラー１７と、端部カラー１７を押さえる円板状の未加硫ゴム筒押さえ金具１８ｂと、未加硫ゴム筒押さえ金具１８ｂを加硫缶９の接続フランジ１３に締結する未加硫ゴム筒押さえボルト２０ｂとから構成される。
【００４２】
次に、上記の加硫成形型を使用したゴムチューブの製造方法を説明する。図３（ａ）に示すように、マンドレル７の筒状ゴム５は、自由状態において、その長さがＬ１で、外径がＤ１（例えばφ３６ｍｍ）である。
【００４３】
まず、図３（ｂ）に示すように、筒状ゴム５の外側の所定の位置に端部カラー１７を配置する。それと共に、補強コード１２に引っ張りを生じさせる方向に筒状ゴム５をねじりながら（例えば３〜４回転）、筒状ゴム５の両端をマンドレル中心軸方向に引っ張る（例えば１００ｍｍ）ことにより、筒状ゴム５の長さをＬ２まで引き伸ばしつつ、外径をＤ２（例えばφ３４ｍｍ）まで縮径させる。
【００４４】
このとき、筒状ゴム５は、補強コード１２の長さが実質的に変化しないことから、ねじられて補強コード１２の取り巻き回数が増加することによって縮径すると共に、マンドレル中心軸方向に引き伸ばされることによって、マンドレル中心軸に対する補強コード１２の傾斜角度（θ）を小さくしながら縮径する。これにより、筒状ゴム５が十分に縮径し、しかも、引張力が小さくなる中央部ほど、補強コード１２の傾斜角度（θ）を小さくして、ねじりによって縮径しやすくしているので、筒状ゴム５が全長に渡って均一に縮径する。
【００４５】
次いで、図３（ｃ）に示すように、筒状ゴム５の周りに内面未加硫ゴムを巻き付け、その外側に補強繊維３を配置して、その外側に外面未加硫ゴムを巻き付けることにより、補強繊維３を埋設した未加硫ゴム筒８を成型する。この未加硫ゴム筒８は、内径及び外径がゴムチューブ１よりも小さく、かつ、加硫成形後に所望の厚さのゴムチューブ１が得られる厚さに設定される。なお、筒状ゴム５は、図４（ｄ）に示すように、ねじり及び引き伸ばしを解除することにより、長さがＬ１で外径がＤ１の自由状態に戻ろうとする。
【００４６】
図４（ｅ）に示すように、マンドレル７及び未加硫ゴム筒８を加硫缶９に挿入する。このとき、筒状ゴム５の外径をＤ２まで縮径しているので、未加硫ゴム筒８の外径がゴムチューブ１の外径、すなわち加硫缶９の内径よりも小さく、その挿入が容易である。
【００４７】
さらに、加硫缶９に端部押さえ金具１０ａ、１０ｂを装着し、その未加硫ゴム筒押さえボルト２０ａ、２０ｂを調節して、未加硫ゴム筒８の端部を押さえる。また、金属管６及び加硫缶９に熱媒体を給入して循環させることにより、未加硫ゴム筒８を内外から加熱する。
【００４８】
この加熱の開始と共に、筒状ゴム５のねじりを解除し、かつ、端部押さえ金具１０ａの筒状ゴム押さえボルト１９を調節して筒状ゴム５の引き伸ばしを解除して、筒状ゴム５の長さをＬ１にしつつ外径をＤ１まで拡径した後、さらに、筒状ゴム５を、再び補強コード１２に引っ張りを生じさせる方向にねじる（例えば２回転）と共に、筒状ゴム押さえボルト１９を調節して筒状ゴム５の長さをＬ３まで圧縮（例えば３０ｍｍ）する。このねじり及び圧縮に加え、筒状ゴム５の熱膨張によって外径をＤ３（例えばφ３８ｍｍ）まで拡径する。
【００４９】
これにより、未加硫ゴム筒８が加熱されつつ、加硫缶９の内周面に押し付けられて加圧されて加硫成形される。しかも、筒状ゴム５をねじると共に圧縮して拡径する際、その拡径がマンドレル中心軸方向中央から徐々に両端に広がり、未加硫ゴム筒８が含有する空気や、マンドレル７及び加硫缶９との間に介在する空気などが排出される。
【００５０】
その後、図４（ｆ）に示すように、筒状ゴム５を再びねじると共に、その長さを再びＬ２まで引き伸ばすことにより、外径をＤ２まで縮径させ、マンドレル７及び加硫缶９から加硫成形後のゴムチューブ１を取り出す。このとき、筒状ゴム５をＤ２まで縮径しているのでゴムチューブ１の取り出しが容易である。なお、マンドレル７及び加硫缶９を冷却してゴムチューブ１の取り出しをより容易にすることもできる。
【００５１】
上記構成によれば、筒状ゴム５に補強コード層１１を設けるので、筒状ゴム５の両端に加えた力を中央部にまで伝えると共に、補強コード１２の取り巻き回数や傾斜角度（θ）を変化させながら、筒状ゴム５を縮径及び拡径させることができる。しかも、補強コード１２の傾斜角度（θ）を筒状ゴム５の中央部ほど小さく設定するので、筒状ゴム５を全長に渡って均一に縮径すると共に、中央部を両端部よりも早く拡径することができ、未加硫ゴム筒８を全長に渡って強くかつ均一に加圧し、しかも含有する空気を排出することができる。
【００５２】
これにより、中心軸方向長さ（Ｌ）と外径（Ｄ）との比（Ｌ／Ｄ）が５〜５０程度の小口径で長尺、かつ高品質のゴムチューブ１を製造することができる。また、筒状ゴム５を縮径した状態で加硫缶９に挿入し、かつ引き出すので加硫成形型４のセット及び取り外しを容易にすることができる。
【００５３】
未加硫ゴム筒８を外金型としての加硫缶９で覆って内側から加圧するので、ゴムチューブ１の外径精度を高め、かつ所望の表面光沢を得ることができる。また、二つ割りの外金型を使用しないので、割り面からの未加硫ゴムの不均一な流出によって補強繊維３を露出させることがなく、補強繊維を有し、かつ外面ゴムの薄いゴムチューブを製造することができる。
【００５４】
二つ割りの外型が不要で、市販の鋼管を使用できる分、加硫缶９が安価であり、しかも、安価かつ寿命の長いシリコンゴムからなる筒状ゴム５を使用するので、加硫成形型４の初期コスト及びその消耗品のコストを抑えることができる。ここで、シリコンゴムからなる筒状ゴム５は、例えば５００回以上の使用に耐えることができ、従来の外バック加硫方式の使用回数（例えば２００回）を大きく上回る。また、熱媒体の圧力で膨らませる外バック方式におけるような、高圧流体が不要であり、その分、設備が安価である。
【００５５】
さらに、上記の製造方法は、設備投資が少ないことに加えて、機械化自動化が可能であり、その製造コストを安くすることができる。
【００５６】
なお、本発明は、上記の実施の形態に限定されるものではなく、本発明の範囲内において、適宜変更を加えることができる。例えば、ゴムチューブ１に代えて、空気ばねのダイヤフラムや、タイヤ、配管継手などの、あらゆるゴム製筒体を製造することができる。
【００５７】
ねじり及び引き伸ばしによって筒状ゴム５を縮径させ、その周りに未加硫ゴム筒８を成型して加硫缶９に挿入した後、筒状ゴム５のねじりを解除することなく引き伸ばしのみを解除し、筒状ゴム５をねじったままマンドレル中心軸方向に圧縮して拡径するようにしてもよい。さらに、未加硫ゴム筒８を加硫成形した後、筒状ゴム５の最初のねじりを解除することなく、筒状ゴム５を再び引き伸ばすことによって縮径させて、ゴムチューブ１を取り出すことができる。
【００５８】
図５に示すように、マンドレル２１は、芯材としての金属管２２と、その周りに配置した筒状ゴム２３と、金属管２２の端部の小径部２２ａに外嵌装着する筒状ねじ２４とから構成してもよい。このマンドレル２１は、筒状ゴム２３の端部に設けた筒状ゴム端部カラー２５の内側に筒状ねじ２４を螺合して回転させることにより、筒状ゴム２３を引き伸ばし及び圧縮するようになっている。また、図５において、未加硫ゴム筒８の端部形状を形成する端部カラー２６は、筒状ゴム端部カラー２５の外周面に装着している。
【００５９】
筒状ゴム５、２３をねじる手段として、図６に示すような、ねじり装置２７を使用することができる。このねじり装置２７は、筒状ゴム端部カラー１５、２５を保持するための保持穴２８を有する保持部２９を装置本体３０に対して回転自在に設けた構造とされる。保持穴２８には、突起３１が内向きに突設され、この突起３０を筒状ゴム端部カラー１５、２５に係合させて、筒状ゴム端部カラー１５、２５を保持部２９と一体に回転させることにより、筒状ゴム５、２３をねじるようになっている。
【００６０】
補強コード層１１は、１本の補強コード１２をその傾斜角度（θ）を変化させながら繰り返し巻き付けて形成してもよく、数本の補強コード１２をそのコード間隔を変化させつつ巻き付けて形成してもよい。筒状ゴム５は、シリコンゴム以外の耐熱性ゴムから形成することもできる。補強コード１２は、アラミッド中繊維からなるコードに代えて、伸びにくいスチールコードなどの他のコードを使用することもできる。
【図面の簡単な説明】
【００６１】
【図１】本発明に係る方法で製造するゴムチューブを示す図であり、上半分は断面図、下半分は側面図
【図２】マンドレルを示す図であり、上半分は断面図、下半分は側面図
【図３】ゴムチューブの製造方法の前半の工程を示す図
【図４】ゴムチューブの製造方法の後半の工程を示す図
【図５】マンドレルの別の形態を示す断面図
【図６】ねじり装置を示す斜視図
【符号の説明】
【００６２】
１    ゴムチューブ
３    補強繊維
４    加硫成形型
５    筒状ゴム
６    金属管
７    マンドレル
８    未加硫ゴム筒
９    加硫缶
１１  補強コード層
１２  補強コード
【図１】
2008207504.tif 000003
【図２】
2008207504.tif 000004
【図３】
2008207504.tif 000005
【図４】
2008207504.tif 000006
【図５】
2008207504.tif 000007
【図６】
2008207504.tif 000008